(57)【要約】      （修正有）【課題】縦型シャフト炉を用い溶鉱炉装入原料として好適な部分還元鉄を製造する製造方法およびその装置を提供する。【解決手段】縦型シャフト炉１の炉頂部から、燃焼式加熱装置２で発生した燃焼ガスにより予め加熱された還元材内装塊成鉱６と金属セラミックス球８を混合して装入して、炉内を降下する移動層１４を形成し、炉内上部の還元帯域１５にて、燃焼式加熱装置で発生した火炎輻射熱により還元材内装塊成鉱を直接加熱するとともに、金属セラミックス球からの伝熱により間接加熱し、還元させて部分還元鉄１８を生成し、炉内下部の冷却帯域１６にて、部分還元鉄を冷却装置９で冷却するとともに、炉最下部から吹き込む冷却ガス１２で冷却し、炉底部から、部分還元鉄と金属セラミックス球を分離して排出する。【選択図】図３
2006176853.tif 000002
【特許請求の範囲】
【請求項１】
炉頂部の炉内中心に燃焼式加熱装置を備え、かつ、炉内下部に冷却装置を備える縦型シャフト炉で、還元材内装塊成鉱を部分的に還元して部分還元鉄を製造する部分還元鉄の製造方法において、
（ａ）炉頂部から、前記燃焼式加熱装置で発生した燃焼ガスにより予め加熱された還元材内装塊成鉱と金属セラミックス球を混合して装入して、炉内を降下する移動層を形成し、
（ｂ）炉内上部の還元帯域にて、前記燃焼式加熱装置で発生した火炎輻射熱により還元材内装塊成鉱を直接加熱するとともに、前記金属セラミックス球からの伝熱により還元材内装塊成鉱を間接加熱し、還元して部分還元鉄を生成し、
（ｃ）炉内下部の冷却帯域にて、部分還元鉄を、前記冷却装置で冷却するとともに、炉最下部から吹き込む冷却ガスで冷却し、
（ｄ）炉底部から、部分還元鉄と金属セラミックス球を分離して排出する、
ことを特徴とする部分還元鉄の製造方法。
【請求項２】
前記金属セラミックス球を、前記燃焼式加熱装置で発生した燃焼ガスにより１０００℃以上に加熱し、炉頂部から装入することを特徴とする請求項１記載の部分還元鉄の製造方法。
【請求項３】
前記還元材内装塊成鉱を、前記燃焼式加熱装置で発生した燃焼ガスにより７００℃以下に加熱し、炉頂部から装入することを特徴とする請求項１又は２記載の部分還元鉄の製造方法。
【請求項４】
前記還元帯域で、装入直後の移動層最上部を、前記燃焼式加熱装置で発生した火炎輻射熱により１２００℃以上に加熱することを特徴とする請求項１〜３のいずれか１項に記載の部分還元鉄の製造方法。
【請求項５】
前記還元帯域において、移動層を７００〜１３００℃に維持することを特徴とする請求項１〜４のいずれか１項に記載の部分還元鉄の製造方法。
【請求項６】
前記冷却帯域において、移動層を３００℃以下に冷却することを特徴とする請求項１〜５のいずれか１項に記載の部分還元鉄の製造方法。
【請求項７】
前記冷却装置が、冷却水循環型の冷却装置であることを特徴とする請求項１〜６のいずれか１項に記載の部分還元鉄の製造方法。
【請求項８】
前記冷却ガスが、不活性ガスであることを特徴とする請求項１〜７のいずれか１項に記載の部分還元鉄の製造方法。
【請求項９】
前記炉底部から排出された金属セラミックス球を回収し、前記加熱装置で再加熱した後、炉頂部から再装入し、循環させることを特徴とする請求項１〜８のいずれか１項に記載の部分還元鉄の製造方法。
【請求項１０】
前記金属セラミックス球が、融点１３００℃以上、比熱０．２５kcal／kg・deg以上の金属セラミックス球、又は、熱伝導率１．８kcal／ｍ・ｈ・℃以上の金属セラミックス球であることを特徴とする請求項１〜９のいずれか１項に記載の部分還元鉄の製造方法。
【請求項１１】
前記金属セラミックス球が、アルミナ球であることを特徴とする請求項１０に記載の部分還元鉄の製造方法。
【請求項１２】
炉頂部の炉内中心に燃焼式加熱装置を備え、かつ、炉内下部に冷却装置を備え、還元材内装塊成鉱を部分的に還元して部分還元鉄を製造する縦型シャフト炉であって、
（ｉ）炉頂部に、予め加熱された還元材内塊成鉱及び金属セラミックス球を混合して装入し、炉内を降下する移動層を形成する還元材内塊成鉱・金属セラミックス球混合装入装置を備え、
（ii）炉最下部に、炉内下部の冷却帯域に降下してくる部分還元鉄を前記冷却装置とともに冷却する冷却ガスを吹き込む羽口を備え、かつ、
（iii）炉底部に、部分還元鉄と金属セラミックス球を分離して排出する排出装置を備えることを特徴とする部分還元鉄製造用縦型シャフト炉。
【請求項１３】
前記燃焼式加熱装置で発生した燃焼ガスにより金属セラミックス球を１０００℃以上に加熱することを特徴とする請求項１２に記載の部分還元鉄製造用縦型シャフト炉。
【請求項１４】
前記燃焼式加熱装置で発生した燃焼ガスにより前記還元材内装塊成鉱を７００℃以下に加熱することを特徴とする請求項１２又は１３に記載の部分還元鉄製造用縦型シャフト炉。
【請求項１５】
前記還元材内塊成鉱・金属セラミックス球混合装入装置において、還元材内塊成鉱装入部の開口径と金属セラミックス球装入部の開口径の相対比により、還元材内塊成鉱装入部及び金属セラミックス球装入部のそれぞれに供給する前記燃焼式加熱装置で発生した燃焼ガスの流量を調整することを特徴とする請求項１２〜１４のいずれか１項に記載の部分還元鉄製造用縦型シャフト炉。
【請求項１６】
前記燃焼式加熱装置で発生した火炎輻射熱により前記還元帯域の装入直後の移動層最上部を１２００℃以上に加熱することを特徴とする請求項１２〜１５のいずれか１項に記載の部分還元鉄製造用縦型シャフト炉。
【請求項１７】
前記還元帯域において、移動層を７００〜１３００℃に維持することを特徴とする請求項１２〜１６のいずれか１項に記載の部分還元鉄製造用縦型シャフト炉。
【請求項１８】
前記冷却帯域において、移動層を３００℃以下に冷却することを特徴とする請求項１２〜１７のいずれか１項に記載の部分還元鉄製造用縦型シャフト炉。
【請求項１９】
前記冷却装置が、冷却水循環型の冷却装置であることを特徴とする請求項１２〜１８のいずれか１項に記載の部分還元鉄製造用縦型シャフト炉。
【請求項２０】
前記冷却ガスが、不活性ガスであることを特徴とする請求項１２〜１９のいずれか１項に記載の部分還元鉄製造用縦型シャフト炉。
【請求項２１】
前記冷却ガスが、還元材内装塊成鉱及び／又は金属セラミックス球の装入部の最上部から排出されるガスを冷却して一部再利用することを特徴とする請求項１２〜２０のいずれか１項に記載の部分還元鉄製造用縦型シャフト炉。
【請求項２２】
前記炉底部から排出された金属セラミックス球を回収し、金属セラミックス球の装入部に循環する金属セラミックス球循環装置を備えることを特徴とする請求項１２〜２１のいずれか１項に記載の部分還元鉄製造用縦型シャフト炉。
【請求項２３】
前記金属セラミックス球が、融点１３００℃以上、比熱０．２５kcal／kg・deg以上の金属セラミックス球、又は、熱伝導率１．８kcal／ｍ・ｈ・℃以上の金属セラミックス球であることを特徴とする請求項１２〜２２のいずれか１項に記載の部分還元鉄製造用縦型シャフト炉。
【請求項２４】
前記金属セラミックス球が、アルミナ球であることを特徴とする請求項２３に記載の部分還元鉄製造用縦型シャフト炉。
【発明の詳細な説明】
【技術分野】
【０００１】
本発明は、縦型シャフト炉を用い、炉内に、還元材内装塊成鉱を含む移動層を形成し、該移動層の降下中に、還元材内装塊成鉱を加熱して部分的に還元し、冷却・排出し、溶鉱炉装入原料としての部分還元鉄ペレットを製造する方法、及び、そのための縦型シャフト炉に関するものである。
【背景技術】
【０００２】
従来から、溶鉱炉で銑鉄を製造するための主な原料として、鉄鉱石と副原料を予備処理（焼結、焼成）した焼結鉱や、焼成ペレットが用いられている。しかし、高品位鉱が枯渇しつつある現状では、これまで使用されていなかった貧鉱や、新産地の鉄鉱石を、多種の銘柄に渡り使用しなければならない。
【０００３】
この場合、銘柄単味で用いる場合もあるし、各種銘柄を混合して用いる場合もあるが、これら鉄鉱石の特性は、産地にもより多種多様であり、従来の焼結技術や焼成技術に従って焼結鉱や焼成ペレットを製造しても、溶鉱炉内で期待どおりの還元挙動が得られない場合がある。
【０００４】
こうした状況下で、高炉の生産性を高めた操業を指向する際には、高炉原料の一つとして部分還元鉄を用いた高炉操業が有効と考えられている。従来の還元鉄製造方法としては、還元ガスとして天然ガスを用いてシャフト炉内で焼成ペレット等を還元するＭＩＤＲＥＸ法やＨｙＬ法等が知られている（例えば、非特許文献１、参照）。
【０００５】
しかし、これらの還元鉄製造方法を用いて、好ましくは還元率８５〜９０％程度の部分還元鉄を製造するためには、多量の天然ガスを必要とし、かつ、長時間の還元時間が必要であるため、高炉等の溶鉱炉用の原料の一つとして部分還元鉄を採用する場合に、銑鉄の製造コスト増加ならびに生産性低下などの課題があった。
【０００６】
それ故、天然ガスを用いた上記還元鉄の製造方法に比べて、より安価で還元効率に優れた還元材を利用したプロセスにより、安価かつ高効率的で還元率８５〜９０％程度の部分還元鉄を製造する方法が望まれている。
【非特許文献１】第３版鉄鋼便覧  第II巻  製銑・製鋼  Ｐ３２９〜３４１、Ｓ５４．１０．１５発行
【発明の開示】
【発明が解決しようとする課題】
【０００７】
本発明は、上記鉄鉱石事情に鑑み、高炉等の溶鉱炉用の装入原料を安価かつ高効率で事前に部分還元する方法と、そのための縦型シャフト炉を提供することを目的とする。
【０００８】
具体的には、本発明は、縦型シャフト炉を用い、炉内に、還元材内装塊成鉱と加熱媒体からなる移動層を形成し、該移動層の降下中に、火炎輻射熱による直接加熱及び加熱媒体からの伝熱により還元材内装塊成鉱を部分的に迅速に加熱還元し、冷却・排出して、溶鉱炉装入原料とし好適な部分還元鉄を製造する方法、及び、そのための縦型シャフト炉を提供することを目的とする。
【課題を解決するための手段】
【０００９】
本発明者は、溶鉱炉装入原料として好適な部分還元鉄を製造することができないかとの発想の下で、還元材内装鉄鉱石の還元について鋭意研究調査した。図１に、その結果の一部を示す。
【００１０】
図１は、１２００℃の１００％Ｎ2雰囲気中、及び、１２００℃の８０％Ｎ2−２０％ＣＯ2雰囲気中で、粒径９．４ｍｍの還元材内装ペレットを還元した時の該ペレットの重量変化割合（ΔＷ［ｇ］／Ｗ0［ｇ］、Ｗ0：還元材内装ペレットの重量）を示す図である。
【００１１】
図１から、還元材内装ペレットの加熱還元開始１０分未満において還元が急速に進行し、部分還元鉄が形成されていることが解かる。
【００１２】
図２に、部分還元鉄の組織を示す。還元開始後１０分以上を経過すると、再酸化する傾向が見られるが、図２に示す組織からも、還元材内塊成鉱を短時間で加熱還元して、高炉等の溶鉱炉用の装入原料として使用し得る部分還元鉄を製造できることが解かる。
【００１３】
本発明は、上記解明結果に基づくものであって、その要旨は以下のとおりである。
【００１４】
（１）  炉頂部の炉内中心に燃焼式加熱装置を備え、かつ、炉内下部に冷却装置を備える縦型シャフト炉で、還元材内装塊成鉱を部分的に還元して部分還元鉄を製造する部分還元鉄の製造方法において、
（ａ）炉頂部から、前記燃焼式加熱装置で発生した燃焼ガスにより予め加熱された還元材内装塊成鉱と金属セラミックス球を混合して装入して、炉内を降下する移動層を形成し、
（ｂ）炉内上部の還元帯域にて、前記燃焼式加熱装置で発生した火炎輻射熱により還元材内装塊成鉱を直接加熱するとともに、前記金属セラミックス球からの伝熱により還元材内装塊成鉱を間接加熱し、還元して部分還元鉄を生成し、
（ｃ）炉内下部の冷却帯域にて、部分還元鉄を、前記冷却装置で冷却するとともに、炉最下部から吹き込む冷却ガスで冷却し、
（ｄ）炉底部から、部分還元鉄と金属セラミックス球を分離して排出する、
ことを特徴とする部分還元鉄の製造方法。
【００１５】
（２）  前記燃焼式加熱装置で発生した燃焼ガスにより１０００℃以上に加熱し、炉頂部から装入することを特徴とする上記（１）記載の部分還元鉄の製造方法。
【００１６】
（３）  前記還元材内装塊成鉱を、前記燃焼式加熱装置で発生した燃焼ガスにより７００℃以下に加熱し、炉頂部から装入することを特徴とする上記（１）又は（２）記載の部分還元鉄の製造方法。
【００１７】
（４）  前記還元帯域で、装入直後の移動層最上部を、前記燃焼式加熱装置で発生した火炎輻射熱により１２００℃以上に加熱することを特徴とする上記（１）〜（３）のいずれかに記載の部分還元鉄の製造方法。
【００１８】
（５）  前記還元帯域において、移動層を７００〜１３００℃に維持することを特徴とする上記（１）〜（４）のいずれかに記載の部分還元鉄の製造方法。
【００１９】
（６）  前記冷却帯域において、移動層を３００℃以下に冷却することを特徴とする上記（１）〜（５）のいずれかに記載の部分還元鉄の製造方法。
【００２０】
（７）  前記冷却装置が、冷却水循環型の冷却装置であることを特徴とする上記（１）〜（６）のいずれかに記載の部分還元鉄の製造方法。
【００２１】
（８）  前記冷却ガスが、不活性ガスであることを特徴とする上記（１）〜（７）のいずれかに記載の部分還元鉄の製造方法。
【００２２】
（９）  前記炉底部から排出された金属セラミックス球を回収し、前記加熱装置で再加熱した後、炉頂部から再装入し、循環させることを特徴とする上記（１）〜（８）のいずれかに記載の部分還元鉄の製造方法。
【００２３】
（１０）  前記金属セラミックス球が、融点１３００℃以上、比熱０．２５kcal／kg・deg以上の金属セラミックス球、又は、熱伝導率１．８kcal／ｍ・ｈ・℃以上の金属セラミックス球であることを特徴とする上記（１）〜（９）のいずれかに記載の部分還元鉄の製造方法。
【００２４】
（１１）  前記金属セラミックス球が、アルミナ球であることを特徴とする上記（１０）に記載の部分還元鉄の製造方法。
【００２５】
（１２）  炉頂部の炉内中心に燃焼式加熱装置を備え、かつ、炉内下部に冷却装置を備え、還元材内装塊成鉱を部分的に還元して部分還元鉄を製造する縦型シャフト炉であって、
（ｉ）炉頂部に、予め加熱された還元材内塊成鉱および金属セラミックス球を混合して装入し、炉内を降下する移動層を形成する還元材内塊成鉱・金属セラミックス球混合装入装置を備え、
（ii）炉最下部に、炉内下部の冷却帯域に降下してくる部分還元鉄を前記冷却装置とともに冷却する冷却ガスを吹き込む羽口を備え、かつ、
（iii）炉底部に、部分還元鉄と金属セラミックス球を分離して排出する排出装置を備えることを特徴とする部分還元鉄製造用縦型シャフト炉。
【００２６】
（１３）  前記燃焼式加熱装置で発生した燃焼ガスにより金属セラミックス球を１０００℃以上に加熱することを特徴とする上記（１２）に記載の部分還元鉄製造用縦型シャフト炉。
【００２７】
（１４）  前記燃焼式加熱装置で発生した燃焼ガスにより前記還元材内装塊成鉱を７００℃以下に加熱することを特徴とする上記（１２）又は（１３）記載の部分還元鉄製造用縦型シャフト炉。
【００２８】
（１５）  前記還元材内塊成鉱・金属セラミックス球混合装入装置において、還元材内塊成鉱装入部の開口径と金属セラミックス球装入部の開口径の相対比により、還元材内塊成鉱装入部及び金属セラミックス球装入部のそれぞれに供給される前記燃焼式加熱装置で発生した燃焼ガスの流量を調整することを特徴とする上記（１２）〜（１４）のいずれかに記載の部分還元鉄製造用縦型シャフト炉。
【００２９】
（１６）  前記燃焼式加熱装置で発生した火炎輻射熱により前記還元帯域の装入直後の移動層最上部を１２００℃以上に加熱することを特徴とする上記（１２）〜（１５）のいずれかに記載の部分還元鉄製造用縦型シャフト炉。
【００３０】
（１７）  前記還元帯域において、移動層を７００〜１３００℃に維持することを特徴とする上記（１２）〜（１６）のいずれかに記載の部分還元鉄製造用縦型シャフト炉。
【００３１】
（１８）  前記冷却帯域において、移動層を３００℃以下に冷却することを特徴とする上記（１２）〜（１７）のいずれかに記載の部分還元鉄製造用縦型シャフト炉。
【００３２】
（１９）  前記冷却装置が、冷却水循環型の冷却装置であることを特徴とする上記（１２）〜（１８）のいずれかに記載の部分還元鉄製造用縦型シャフト炉。
【００３３】
（２０）  前記冷却ガスが、不活性ガスであることを特徴とする上記（１２）〜（１９）のいずれかに記載の部分還元鉄製造用縦型シャフト炉。
【００３４】
（２１）  前記冷却ガスが、還元材内装塊成鉱及び／又は金属セラミックス球の装入部の最上部から排出されるガスを冷却して一部再利用することを特徴とする上記（１２）〜（２０）のいずれかに記載の部分還元鉄製造用縦型シャフト炉。
【００３５】
（２２）  前記炉底部から排出された金属セラミックス球を回収し、金属セラミックス球の装入部に循環する金属セラミックス球循環装置を備えることを特徴とする上記（１２）〜（２１）のいずれかに記載の部分還元鉄製造用縦型シャフト炉。
【００３６】
（２３）  前記金属セラミックス球が、融点１３００℃以上、比熱０．２５kcal／kg・deg以上の金属セラミックス球、又は、熱伝導率１．８kcal／ｍ・ｈ・℃以上の金属セラミックス球であることを特徴とする上記（１２）〜（２２）のいずれかに記載の部分還元鉄製造用縦型シャフト炉。
【００３７】
（２４）  前記金属セラミックス球が、アルミナ球であることを特徴とする上記（２３）に記載の部分還元鉄製造用縦型シャフト炉。
【発明の効果】
【００３８】
本発明によれば、縦型シャフト炉を用い、還元材内装塊成鉱を部分的に迅速に還元して、高炉等の溶鉱炉用の装入原料として好適な部分還元鉄を、短時間で製造することができ、大幅な生産性の改善が可能となる。
【００３９】
また、本発明の部分還元鉄製造方法においては、炭材内装でよく、天然ガスなどの高価ガスの使用割合を大幅に低減することが可能である。
【発明を実施するための最良の形態】
【００４０】
図３に、本発明の一実施態様を模式的に示す。図３に示す縦型シャフト炉１は、炉頂部に、還元材内装塊成鉱の装入部５及び金属セラミックス球の装入部７からなる還元材内塊成鉱・金属セラミックス球混合装入装置と、炉頂部の炉内中心に、燃料３を空気で燃焼し、加熱燃焼ガスおよび火炎輻射熱を発生させる燃焼式加熱装置２を備えている。
【００４１】
還元材内装塊成鉱６は、通常の高炉等の溶鉱炉で使用される還元材（炭材あるいはコークス）と鉄鉱石原料を、通常のぺレット造粒等の塊成化方法や装置、例えば、造粒機４で、通常の粒径５〜２０ｍｍ程度に造粒しペレット状にしたのものでもよいし、ブリケットマシンで成型しブリケット状にしたものでもよい。
【００４２】
還元材内装塊成鉱６の粒径は、特に限定する必要はないが、還元性向上の点から、粒径９〜１０ｍｍが好ましい。
【００４３】
還元材内装塊成鉱６及び金属セラミックス球８は、一旦、還元材内装塊成鉱の装入部５および金属セラミックス球の装入部７にそれぞれ収容され、燃焼式加熱装置２で発生した加熱燃焼ガスの供給により、それぞれ所定温度に予め加熱される。
【００４４】
その後、還元材内装塊成鉱６及び金属セラミックス球８は、混合状態で炉頂部の炉内を降下する移動層１４の上層部に装入され、装入直後の移動層最上部は、燃焼式加熱装置２で発生した火炎輻射熱により直接加熱される。
【００４５】
予め加熱された金属セラミックス球８は、炉内上部の還元帯域１５において伝熱により還元材内装塊成鉱６を加熱し、その内部での還元反応を促進させるための熱媒体として機能するが、その他、移動層１４内で還元反応により生成した部分還元鉄１８がスティッキング現象により固着しないように機能する。
【００４６】
熱媒体として機能する金属セラミックス球は、伝熱で還元材内装塊成鉱を加熱するに足る熱的特性を備えるものであればよいが、特に、融点１３００℃以上、比熱０．２５kcal／kg・deg以上のもの、又は、熱伝導率１．８kcal／ｍ・ｈ・℃以上のものが好ましい。具体的には、例えば、アルミナ球が好ましい。
【００４７】
これらの機能を十分に発揮させるために、金属セラミックス球８は、還元材内装塊成鉱６の装入態様に併せ、移動層１４に装入される。
【００４８】
金属セラミックス球８の粒径は、移動層１４内で金属セラミックス球８と還元材内装塊成鉱６を均一な混合状態にする必要があるので、該混合状態が移動層１４の降下中も維持されるよう、還元材内装塊成鉱６の粒径や密度を考慮して、適宜決定する。
【００４９】
金属セラミックス球８の粒径は、特定の粒径に限定されないが、例えば、還元材内装塊成鉱６の粒径が９〜１０ｍｍ程度の時、金属セラミックス球８の粒径は、５〜１０ｍｍ程度が好ましい。
【００５０】
燃焼式加熱装置２に供給される燃料３は、気体燃料、液体燃料のいずれでもよく、空気と混合して燃焼式加熱装置２に送給された空気中の酸素により燃焼し、加熱燃焼ガス及び火炎輻射熱を発生させる。
【００５１】
また、この時、炉内の主に還元帯域１５で、還元材内装塊成鉱６内部の還元反応で生成後、炉頂部に達した可燃性のＣＯガスも、余剰空気中の酸素により燃焼する。
【００５２】
金属セラミックス球の装入部７内に存在する金属セラミックス球８は、燃焼式加熱装置２で発生した加熱燃焼ガスにより、好ましくは１０００〜１３００℃に予め加熱して装入する。また、還元材内装塊成鉱の装入部５内に存在する還元材内装塊成鉱６は、燃焼式加熱装置２で発生した加熱燃焼ガスにより、還元反応を起こさない温度、好ましくは７００℃以下に予め加熱して装入する。
【００５３】
金属セラミックス球８及び還元材内装塊成鉱６をそれぞれ加熱する温度は、例えば、還元材内塊成鉱・金属セラミックス球混合装入装置において、還元材内塊成鉱装入部５の開口径と金属セラミックス球装入部７の開口径の相対比により、燃焼ガスがそれぞれの装入部に供給する流量を変えることで所定温度に調整できる。
【００５４】
さらに、本発明では、金属セラミックス球８及び還元材内装塊成鉱６を装入した直後、炉頂部に形成された移動層の最上部を、炉頂部中心に備えられた燃焼式加熱装置２で発生した火炎輻射熱によって、所定温度、好ましくは、１２００℃以上に直接加熱する。
【００５５】
これにより、炉内上部の還元帯域１５における移動層１４の温度を所定の温度範囲、好ましくは、７００〜１３００℃に維持することができ、火炎輻射熱による直接加熱及び金属セラミックス球８からの伝熱により、還元材内装塊成鉱６を十分に加熱し、その内部における還元反応を促進して、短時間で部分還元鉄１８を生成することができる。
【００５６】
そして、縦型シャフト炉１の下部には、冷却装置９、好ましくは、冷却水１０を循環する冷却装置９が備えられている。また、炉最下部に設けた羽口１１から炉内に冷却ガス（ＣＯ2、Ｎ2又はＣＯ2／Ｎ2混合ガス等の不活性ガス）１２、好ましくは非酸化性のＮ2ガスが吹き込まれる。
【００５７】
これにより、炉内下部の冷却帯域１６における移動層の温度を３００℃以下、好ましくは２００℃程度に維持でき、金属セラミックス球８と炉内上部の還元帯域１５で生成した部分還元鉄１８からなる移動層１４を冷却帯域１６で十分に冷却し、部分還元鉄１８がＣＯ2等の酸化性ガスにより再酸化することを抑制できる。
【００５８】
なお、羽口１１から炉内に吹き込まれた冷却ガス１２は、冷却帯域１６の移動層１４を冷却し、さらに還元帯域１５を上昇し、炉頂部に到達するまでに高温の金属セラミックス球８と還元材内装塊成鉱６との熱交換により加熱される。
【００５９】
炉頂部に到達したガスは、さらに金属セラミックス球の装入部７及び還元材内装塊成鉱の装入部５を通過し、その保有熱は、金属セラミックス球８と還元材内装塊成鉱６をそれぞれ所要の温度に予熱するために使用される。そして、排ガス１７、１９は、金属セラミックス球の装入部７と還元材内装塊成鉱の装入部５の頂部から炉外に排出される。これらの排ガス１７、１９は、冷却して、冷却用の不活性ガス１２として再利用してもよい。
【００６０】
また、本発明では、炉頂部に到達した冷却ガス１２は、還元帯域１５で生成したＣＯガス等の可燃性ガスを含有するため、可燃性ガスは炉頂部の中心に備えられた燃焼式加熱装置２を用いて供給される空気中の酸素により燃焼し、加熱燃焼ガスを生成し、還元材内装塊成鉱６及び金属セラミックス球８を所定温度に加熱するために有効利用される。
【００６１】
この場合、還元材内装塊成鉱及び金属セラミックス球の各装入部５、７からの排ガス１９、１７は、炉最下部の羽口１１から冷却ガス１２として吹き込んだ不活性ガス［例えば、ＣＯ2、Ｎ2又はＣＯ2／Ｎ2混合ガス等］の一部と、還元帯域１５で発生したＣＯ／ＣＯ2混合ガス、及び、燃料３が燃焼式加熱装置２で空気中の酸素で燃焼して生成するＣＯ2／Ｎ2混合ガスを加算したものとなる。
【００６２】
炉内上部の還元帯域１５で還元された後、炉内下部の冷却帯域１６で冷却された部分還元鉄１８と、熱媒体としての金属セラミックス球８からなる移動層１４は、炉内を降下して炉底部に達すると、排出装置１３により縦型シャフト炉１から排出される。
【００６３】
この際、排出装置１３は、金属セラミックス球８と部分還元鉄１８を分離して排出し、部分還元鉄１８は、高炉等の溶鉱炉用の原料として用いられる。
【００６４】
一方、金属セラミックス球８は、分離して排出後、回収され、金属セラミックス球循環装置２０により、炉頂部に設けられた金属セラミックス球の装入部７に循環され、再装入される。
【００６５】
以上、図３に従い、本発明の実施形態について説明した。
【００６６】
本発明によれば、還元ガスとして天然ガスを用いてシャフト炉内で焼成ペレット等を還元するＭＩＤＲＥＸ法やＨｙＬ法等の従来法に比べて、還元効率を向上させ、還元時間を大幅に短縮できるため、高炉等の溶鉱炉用の原料として、好ましくは還元率８５〜９０％程度の部分還元鉄を、高生産性かつ低コストで製造することが可能となる。
【実施例】
【００６７】
次に、本発明の実施例について説明するが、実施例の条件は、本発明の実施可能性及び効果を確認するために採用した一条件例であり、本発明は、この一条件例に限定されるものではない。本発明は、本発明の要旨を逸脱せず、本発明の目的を達成する限りにおいて、種々の条件を採用し得るものである。
【００６８】
（実施例１）
還元材内装塊成鉱は、炭材内装ペレット中のＣ量が１５％となるように還元材として炭材を配合し、造粒機で粒径９〜１０ｍｍの炭材内装ペレット（Ｔ．Ｆｅ＝５５％、Ｃ＝１５％）を製造した。
【００６９】
図３に示す竪型シャフト炉を用いて、炭材内装ペレット：１７８２kg／ｔ-DRIと、予め加熱されたアルミナ球：１０５０kg／ｔ-DRIを、それぞれの装入部から炉頂部に混合状態で装入し、部分還元鉄ペレットを製造した。
【００７０】
炉頂部の炉内中心に備えた燃焼式加熱装置を用いて、燃料ガスとしてプロパンガス：１０Nm3／ｔ-DRI、及び、炉頂に到達したガス中に含有するＣＯガスなどの可燃性ガスを、空気：９５０Nm3／ｔ-DRIにより燃焼させ、約１２０７℃の燃焼ガスを生成させ、アルミナ球及び炭材内装ペレットのそれぞれの装入部に導入し、アルミナ球を１２００℃に加熱し、炭材内装ペレットを６８５℃に予熱した。
【００７１】
アルミナ球及び炭材内装ペレットの各装入部から排出されるＣＯ2ガスは冷却し、羽口から吹き込む冷却ガスとして循環して使用した。
【００７２】
その結果、還元率：８５〜９０％、残留Ｃ２％の組成の部分還元鉄を製造できた。還元時間は、従来シャフト還元法で要する還元時間を１とした場合に、０．４０程度にまで大幅に短縮でき、大幅な生産性の改善を達成できた。
【００７３】
また、アルミナ球装入部から排出された排ガス温度は７０１℃、炭材内装ペレット装入部からの排出された排ガス温度は１０２℃であり、これら排ガス中のＣＯ及びＣＯ2濃度から、ηco（＝ＣＯ2／（ＣＯ＋ＣＯ2））＝１００％であり、従来シャフト還元法の反応効率（ηco＝４０％）に比べて、反応効率も大幅に改善された。
【００７４】
なお、還元時間及び反応効率の比較評価の基準に用いた従来シャフト還元法の結果は、ＭＩＤＲＥＸ法により、天然ガスを改質した３０％ＣＯ−５０％Ｈ2−２０％Ｎ2の還元ガスを用いて、９００℃の還元ガス温度で、従来ペレット（内装Ｃ量＝０％）：１６００kg／ｔ-DRIを縦型シャフト炉に装入し、還元率：８５〜９０％の部分還元鉄を製造する場合の結果を用いた。
【００７５】
（実施例２）
上記実施例１により製造した部分還元鉄を高炉に装入し、コークスなどの還元材の使用量の低減効果を確認した。
【００７６】
図４に、還元率８５％の部分還元鉄を高炉原料として使用した場合のコークス比の低減量（部分還元鉄を使用しない高炉操業時のコークス装入量に対する低減量）を示す。高炉原料として部分還元鉄を１００kg／ｔ-pig使用した場合、高炉の還元材比を２０kg／ｔ程度低減することが可能であり、生産量５％の増大を達成できた。
【００７７】
このことから、本発明の部分還元鉄製造法は、生産性が高く、高価な天然ガス等の還元ガスが不要で、かつ安価な炭材を使用できるプロセスであり、また、還元によって製造された部分還元鉄は、溶鉱炉装入原料として好適なものであることが解かる。
【図面の簡単な説明】
【００７８】
【図１】還元材内装鉄鉱石における還元反応の進行状況を示す図である。
【図２】部分還元鉄の組織を示す図である。
【図３】本発明の一実施態様を模式的に示す図である。
【図４】本発明の部分還元鉄を高炉使用した場合の還元材比低減量を示す図である。
【符号の説明】
【００７９】
１    縦型シャフト炉
２    燃焼式加熱装置
３    燃料
４    造粒機
５    還元材内装塊成鉱の装入部
６    還元材内装塊成鉱
７    金属セラミックス球の装入部
８    金属セラミックス球
９    冷却装置
１０    冷却水
１１    羽口
１２    冷却ガス
１３    排出装置
１４    移動層
１５    還元帯域
１６    冷却帯域
１７    金属セラミックス球装入部からの排ガス
１８    部分還元鉄
１９    還元材内装塊鉱装入部からの排ガス
２０    金属セラミックス球循環装置
【図１】
2006176853.tif 000003
【図３】
2006176853.tif 000004
【図４】
2006176853.tif 000005
【図２】
2006176853.tif 000006